(57)【要約】【課題】圧縮成形法に好適で、外観が良好で低背化に対応可能であり、かつ融け性に優れる封止用樹脂組成物、及び当該封止用樹脂組成物の製造方法、並びに当該封止用樹脂組成物を用いて封止された高い信頼性を有する半導体装置を提供する。【解決手段】（Ａ）エポキシ樹脂と（Ｂ）フェノール樹脂とが混合加熱溶融後粉砕されてなる平均粒子径２０μｍ以下の粉末、（Ｃ）無機充填材および（Ｄ）硬化促進剤から形成されてなり、アセトン不溶分が１０質量ｐｐｍ以下である封止用樹脂組成物。【選択図】なし【特許請求の範囲】
【請求項１】
（Ａ）エポキシ樹脂と（Ｂ）フェノール樹脂とが混合加熱溶融後粉砕されてなる平均粒子径２０μｍ以下の粉末、（Ｃ）無機充填材および（Ｄ）硬化促進剤から形成されてなり、アセトン不溶分が１０質量ｐｐｍ以下である封止用樹脂組成物。
【請求項２】
平均粒子径が０．１〜２．０ｍｍの鱗片状粉体である請求項１に記載の封止用樹脂組成物。
【請求項３】
厚さが０．２〜２０ｍｍのシート状である請求項１に記載の封止用樹脂組成物。
【請求項４】
下記式（１）で表される被覆率が８０％以上である請求項２に記載の封止用樹脂組成物。
被覆率（％）＝（樹脂被覆面積／キャビティ面積）×１００・・・式（１）
（ここで、被覆率はキャビティ内へ封止用樹脂組成物を供給した時の、当該封止用樹脂組成物により被覆されている面積比率を表し、キャビティ面積は成形金型の底部の有効面積であり、樹脂被覆面積は封止用樹脂組成物によって被覆されている面積を示す。）
【請求項５】
請求項１〜４のいずれかに記載の封止用樹脂組成物により封止されてなる半導体装置。
【請求項６】
（Ａ）エポキシ樹脂と（Ｂ）フェノール樹脂とを混合、加熱溶融し、混合物を得る工程と、前記混合物を平均粒子径２０μｍ以下に粉砕し、粉末を得る工程と、前記粉末に、さらに（Ｃ）無機充填材、（Ｄ）硬化促進剤および必要に応じて配合されるその他の粉体を配合し、エポキシ樹脂の軟化点以下で混合、解砕し、粉体組成物を得る工程とを有する封止用樹脂組成物の製造方法。
【請求項７】
さらに、前記粉体組成物を用いて厚さが０.２〜２０ｍｍのシート状に成形し、シート状封止用樹脂組成物を得る工程を有する請求項６に記載の封止用樹脂組成物の製造方法。
【請求項８】
さらに、前記シート状封止用樹脂組成物を粉砕して平均粒子径が０．１〜２．０ｍｍの鱗片状粉体封止用樹脂組成物を得る工程を有する請求項７に記載の封止用樹脂組成物の製造方法。
【発明の詳細な説明】
【技術分野】
【０００１】
本発明は、封止用樹脂組成物及びその製造方法、並びに半導体装置に関する。
【背景技術】
【０００２】
トランジスタ、ＩＣ（Integrated Circuit）、ＬＳＩ（Large Scale Integration）等の半導体装置における封止材料として、エポキシ樹脂をベースとし、これに硬化剤や硬化促進剤、さらにはシリカ粉末等の無機充填材、着色剤等を配合した樹脂組成物が広く用いられている。
従来、このような封止材料を用いた封止プロセスは、トランスファ成形が一般的であった。しかし、近年、半導体素子上の封止樹脂厚さが薄い場合、あるいはボンディングワイヤが細線かつ長い場合に有用な方法として、圧縮成形法が注目されてきている。すなわち、電子部品のプリント配線板への高密度実装化に伴い、半導体装置はピン挿入型のパッケージから表面実装型のパッケージにその主流が移ってきており、さらに、表面実装型パッケージも薄型化・小型化が進んでいる。薄型化・小型化された表面実装型パッケージでは、半導体素子のパッケージに対する占有体積も大きくなり、半導体素子を覆う封止樹脂の肉厚は薄くなりつつある（低背化）。また、半導体素子の多機能化、大容量化に伴い、チップ面積の増大、多ピン化が進み、さらには電極パッド数の増加によって、パッドピッチ、パッドサイズの縮小化、いわゆる狭パッドピッチ化も進んでいる。
【０００３】
一方、半導体素子を搭載する基板は、半導体素子ほどの電極パッドの狭ピッチ化ができないため、半導体素子から引き出すボンディングワイヤを長くしたり、細線化したりすることにより多端子化に対応している。しかしながら、ワイヤが細くなると、後の樹脂封止工程でワイヤが樹脂の注入圧力により流されやすくなる。特に、トランスファ成形で主流のサイドゲート方式ではこの傾向が著しい。
【０００４】
そこで、トランスファ成形に代わる封止プロセスとして、圧縮成形法が用いられるようになってきている（例えば、特許文献１参照）。この方法は、被封止物（例えば、半導体素子を実装した基板等）を上型に吸着させる一方、これに対向させるように、下型に粉粒状樹脂（封止材料）を供給し、下型を上昇させながら、被封止物と封止材料を加圧して封止成形するものである。圧縮成形法によれば、溶融した封止材料が被封止物の主面と略平行な方向に流動するため、流動量を少なくすることができ、樹脂の流れによる被封止物（例えば、半導体素子を実装した基板におけるワイヤや配線等）の変形・破損を低減させることが期待できる。
【０００５】
このような表面実装型パッケージの封止プロセスとして好適な圧縮成形法においても、前述の薄型化・小型化の進展が速く、半導体素子を覆う封止樹脂の肉厚はより一層薄くなりつつある。半導体素子上の封止材料の厚さが薄くなるにつれて、圧縮成形法により作製した硬化物表面の外観不良が顕在化してきている。
【０００６】
圧縮成形法に適用できる封止材料としては、例えば、エポキシ樹脂、フェノール樹脂、硬化促進剤、無機充填材等を含有し、粒子径１００μｍ〜３ｍｍの粒子が８５質量％以上である粒度分布を有する粉粒状の樹脂組成物（例えば、特許文献２参照）が使用されている。このような封止材料は、成形温度での溶融性に優れ、狭い流路への流動性に優れているので圧縮成形法に使用する封止材料として効果的である。封止材料は一般にエポキシ樹脂、フェノール樹脂、硬化促進剤を含む粉体混合物を溶融混練することにより製造されている。溶融混練には単軸押出機、二軸押出機、ミキシングロール、連続ニーダ等の混練装置が使用できる。溶融混練の方法としては、上記の混練装置の中および表面でエポキシ樹脂およびフェノール樹脂を溶融温度に加熱して配合材料を均一な混合物としている。例えば、エポキシ樹脂、フェノール樹脂、硬化促進剤、無機充填材等をヘンシェルミキサーで混合して均一な粉体とした後、得られた粉体を二軸押出機中で所定の温度に加熱した押出機により溶融混練して封止材料を製造している。
【０００７】
このような封止材料の製造方法では、封止材料の成分中に硬化促進剤が含まれているので、混練物の硬化反応が進みすぎ、ゲルタイムが短くなる等の欠点がある。そこで、圧縮成形材料のゲルタイムを変えることなく、溶融粘度の低下、流動性の向上、封止材料硬化物の吸湿率低下、硬化物の強度向上を図る製造方法が提案されている（例えば、特許文献３参照）。特許文献３では、硬化促進剤以外の原料のうち少なくともエポキシ樹脂、無機充填材、およびフェノール樹脂を溶融状態で予備混合して無機充填材をエポキシ樹脂、フェノール樹脂中に分散させ、予備混合物としている。その後、硬化促進剤を含む残りの原料と予備混合物を溶融混練することにより封止材料を製造している。
また、封止材料硬化物のボイド低減を目的として、原料をヘンシェルミキサーで混合して均一な粉体とした後、得られた粉体を溶融混練前にさらに微細化・均質分散させる方法が提案されている（例えば、特許文献４参照）。特許文献４では、エポキシ樹脂、フェノール樹脂、硬化促進剤、および無機充填材を少なくとも含む配合物を混合して均一な粉体とした後に、その粉体を粉砕機にかけて微細化・均質分散させ、続いて減圧下で溶融混練することにより封止材料を製造している。
【先行技術文献】
【特許文献】
【０００８】
【特許文献１】特開２００８−２７９５９９号公報
【特許文献２】特開２０１１−１５３１７３号公報
【特許文献３】特開平３−１９５７６４号公報
【特許文献４】特開２００８−３０３３６６号公報
【発明の概要】
【発明が解決しようとする課題】
【０００９】
上記特許文献３及び４では、溶融混練におけるエポキシ樹脂のＢステージ化により封止材料を製造しているが、パッケージの外観を満足させるのに十分ではなかった。
【００１０】
また、半導体素子上の封止材料の厚さが薄くなる低背化の流れはいっそう進展するものと考えられる。
さらに、半導体装置の大容量化、および高機能化に伴い、半導体素子を複数積層する場合も増加している。半導体素子を複数積層することにより、半導体素子上の封止材の肉厚が薄くなるため、半導体素子上に未充填部分が生じるといった問題がある。また、半導体素子を完全に樹脂成形物で封止しないと、信頼性試験で十分な特性を確保することができない。
【００１１】
本発明は、上記従来技術の課題を解決するためになされたものであり、圧縮成形法に好適で、外観が良好で低背化に対応可能であり、かつ融け性に優れる封止用樹脂組成物、及び当該封止用樹脂組成物の製造方法、並びに当該封止用樹脂組成物を用いて封止された高い信頼性を有する半導体装置を提供することを目的とする。
【課題を解決するための手段】
【００１２】
本発明者は、上記の課題を解決するべく鋭意検討した結果、封止用樹脂組成物の原料として、（Ａ）エポキシ樹脂と（Ｂ）フェノール樹脂とが混合加熱溶融後粉砕されてなる平均粒子径が特定の値以下である粉末を用い、アセトン不溶分が特定の値以下である封止用樹脂組成物が上記課題を解決することを見出した。
本発明は、かかる知見に基づいて完成したものである。
【００１３】
すなわち、本発明は、以下の[１]〜[８]を提供する。
［１］（Ａ）エポキシ樹脂と（Ｂ）フェノール樹脂とが混合加熱溶融後粉砕されてなる平均粒子径２０μｍ以下の粉末、（Ｃ）無機充填材および（Ｄ）硬化促進剤から形成されてなり、アセトン不溶分が１０質量ｐｐｍ以下である封止用樹脂組成物。
［２］平均粒子径が０．１〜２．０ｍｍの鱗片状粉体である上記［１］に記載の封止用樹脂組成物。
［３］厚さが０．２〜２０ｍｍのシート状である上記［１］に記載の封止用樹脂組成物。
［４］下記式（１）で表される被覆率が８０％以上である上記［２］に記載の封止用樹脂組成物。
被覆率（％）＝（樹脂被覆面積／キャビティ面積）×１００・・・式（１）
（ここで、被覆率はキャビティ内へ封止用樹脂組成物を供給した時の、当該封止用樹脂組成物により被覆されている面積比率を表し、キャビティ面積は成形金型の底部の有効面積であり、樹脂被覆面積は封止用樹脂組成物によって被覆されている面積を示す。）
［５］上記［１］〜［４］のいずれかに記載の封止用樹脂組成物により封止されてなる半導体装置。
［６］（Ａ）エポキシ樹脂と（Ｂ）フェノール樹脂とを混合、加熱溶融し、混合物を得る工程と、前記混合物を平均粒子径２０μｍ以下に粉砕し、粉末を得る工程と、前記粉末に、さらに（Ｃ）無機充填材、（Ｄ）硬化促進剤および必要に応じて配合されるその他の粉体を配合し、エポキシ樹脂の軟化点以下で混合、解砕し、粉体組成物を得る工程とを有する封止用樹脂組成物の製造方法。
［７］さらに、前記粉体組成物を用いて厚さが０.２〜２０ｍｍのシート状に成形し、シート状封止用樹脂組成物を得る工程を有する上記［６］に記載の封止用樹脂組成物の製造方法。
［８］さらに、前記シート状封止用樹脂組成物を粉砕して平均粒子径が０．１〜２．０ｍｍの鱗片状粉体封止用樹脂組成物を得る工程を有する上記［７］に記載の封止用樹脂組成物の製造方法。
【発明の効果】
【００１４】
本発明によれば、圧縮成形法に好適で、外観が良好で低背化に対応可能であり、かつ融け性に優れる封止用樹脂組成物、及び当該封止用樹脂組成物の製造方法、並びに当該封止用樹脂組成物を用いて封止された高い信頼性を有する半導体装置を提供することができる。
【発明を実施するための形態】
【００１５】
以下、本発明について、一実施形態を参照しながら詳細に説明する。
【００１６】
＜封止用樹脂組成物＞
本実施形態の封止用樹脂組成物は、（Ａ）エポキシ樹脂と（Ｂ）フェノール樹脂とが混合加熱溶融後粉砕されてなる平均粒子径２０μｍ以下の粉末、（Ｃ）無機充填材および（Ｄ）硬化促進剤から形成されてなり、アセトン不溶分が１０質量ｐｐｍ以下であることを特徴とする。
【００１７】
本発明者は、半導体素子上の封止材料の外観不良の発生は、封止材料中に含まれているアセトン不溶分による突起不良に起因することを見出した。ここで、アセトン不溶分とは、封止材料中に含まれているシリカの凝集物や、レジンの過剰反応物である。半導体素子上の封止材料厚さが１００〜２００μｍのようなところでは、１００μｍ以上のアセトン不溶分が封止材料中に存在すると外観不良が起こる。例えば、上述の特許文献２に記載の封止材料の製造方法では、押し出し機中で解砕されずに残ったシリカや、レジンの局所的で過剰反応により生じた硬化物がアセトン不溶分となり、上記外観不良が発生するものと推察される。また、上述の特許文献３及び４では、溶融混練におけるエポキシ樹脂のＢステージ化により封止材料を製造しているが、溶融混練時の加熱による熱履歴とせん断発熱によりエポキシ樹脂の過剰な硬化反応が局所的に進むため、アセトン不溶分が多量に生成し、上記外観不良が発生するものと推察される。
【００１８】
本実施形態の封止用樹脂組成物中に含まれるアセトン不溶分は１０質量ｐｐｍ以下である。上記封止用樹脂組成物中に含まれるアセトン不溶分が１０質量ｐｐｍを超えると、上記封止用樹脂組成物の硬化物の外観が低下するおそれがある。このような観点から、封止用樹脂組成物中に含まれるアセトン不溶分は、好ましくは８質量ｐｐｍ以下であり、より好ましくは５質量ｐｐｍ以下である。
上記アセトン不溶分は下記測定方法により測定することができ、具体的には実施例に記載の方法により測定することができる。
【００１９】
ここで、本実施形態の封止用樹脂組成物は、鱗片状粉体であってもよく、シート状であってもよい。
本実施形態の封止用樹脂組成物が鱗片状粉体である場合、アセトン２００ｍＬに鱗片状粉体封止用樹脂組成物１００ｇを常温（１５〜３５℃）で２０分振とう溶解させた後にＪＩＳ標準篩を用いてろ過し、公称目開き１００μｍ篩に残ったアセトン不溶分を測定する。
また、本実施形態の封止用樹脂組成物がシート状である場合、アセトン２００ｍＬに平均粒子径１０〜１００μｍに粉砕したシート状封止用樹脂組成物１００ｇを常温（１５〜３５℃）で２０分振とう溶解させた後にＪＩＳ標準篩を用いてろ過し、公称目開き１００μｍ篩に残ったアセトン不溶分を測定する。
【００２０】
上記（Ａ）エポキシ樹脂および（Ｂ）フェノール樹脂を混合加熱溶融後粉砕されてなる粉末の平均粒子径は２０μｍ以下である。当該粉末の平均粒子径が２０μｍを超えると上記（Ｃ）無機充填材および（Ｄ）硬化促進剤と混ざりにくくなり、封止用樹脂組成物中に含まれるアセトン不溶分が多くなり、当該アセトン不溶分による突起物が生じ、上記封止用樹脂組成物の硬化物の外観を低下させるおそれがある。このような観点から、上記粉末の平均粒子径は好ましくは１８μｍ以下、より好ましくは１６μｍ以下である。
なお、本明細書において、平均粒子径は、例えば、レーザー回折式粒度分布測定装置により求めることができ、平均粒子径は、同装置で測定された粒度分布において積算体積が５０％になる粒子径（ｄ５０）である。
【００２１】
〔（Ａ）エポキシ樹脂〕
本実施形態で用いられる（Ａ）成分のエポキシ樹脂は、１分子中に２個以上のエポキシ基を有するものであれば、分子構造、分子量等に制限されることなく一般に電子部品の封止材料として使用されているものを広く用いることができる。
（Ａ）成分のエポキシ樹脂としては、例えば、ビフェニル型エポキシ樹脂、クレゾールノボラック型エポキシ樹脂、フェノールノボラック型エポキシ樹脂、ビスフェノールＡ型エポキシ樹脂、ビスフェノールＦ型エポキシ樹脂、ビスフェノールＳ型エポキシ樹脂、ジシクロペンタジエン型エポキシ樹脂、トリフェノールメタン型エポキシ樹脂、トリアジン骨格含有エポキシ樹脂等の複素環型エポキシ樹脂、スチルベン型二官能エポキシ樹脂、ナフタレン型エポキシ樹脂、縮合環芳香族炭化水素変性エポキシ樹脂、脂環型エポキシ樹脂などが挙げられる。なかでも、ビフェニル型エポキシ樹脂が好ましい。
これらのエポキシ樹脂は１種を使用してもよく、２種以上を混合して使用してもよい。
【００２２】
（Ａ）成分のエポキシ樹脂の軟化点は、封止用樹脂組成物のハンドリング性、および成形時の溶融粘度の観点から、好ましくは４０〜１３０℃、より好ましくは５０〜１１０℃である。
なお、本明細書における軟化点とは、「環球式軟化点」を指し、ＡＳＴＭ  Ｄ３６に準拠して測定された値をいう。
【００２３】
（Ａ）成分のエポキシ樹脂の市販品を例示すると、例えば、三菱ケミカル（株）製ＹＸ−４０００（エポキシ当量１８５、軟化点１０５℃）、同ＹＸ−４０００Ｈ（エポキシ当量１９３、軟化点１０５℃）、日本化薬（株）製ＮＣ−３０００（エポキシ当量２７３、軟化点５８℃）、同ＮＣ−３０００Ｈ（エポキシ当量２８８、軟化点９１℃）（以上、いずれも商品名）等が挙げられる。
【００２４】
〔（Ｂ）フェノール樹脂〕
本実施形態で用いられる（Ｂ）成分のフェノール樹脂は、１分子当たり２個以上のフェノール性水酸基を有し、上記（Ａ）成分のエポキシ樹脂を硬化させることができるものであって、電子部品の封止材料として一般に用いられるものであれば特に制限されることなく使用できる。
（Ｂ）成分のフェノール樹脂としては、具体的には、フェノール、アルキルフェノール等のフェノール類とホルムアルデヒド又はパラホルムアルデヒドを反応させて得られるフェノールノボラック樹脂やクレゾールノボラック樹脂等のノボラック型フェノール樹脂、これらのノボラック型フェノール樹脂をエポキシ化又はブチル化した変性ノボラック型フェノール樹脂、ジシクロペンタジエン変性フェノール樹脂、パラキシレン変性フェノール樹脂、フェノールアラルキル樹脂、ビフェニルアラルキル樹脂、ナフトールアラルキル樹脂、トリフェノールアルカン型フェノール樹脂、多官能型フェノール樹脂などが挙げられる。なかでも、フェノールアラルキル樹脂、フェノールノボラック樹脂、ビフェニルアラルキル樹脂が好ましい。これらのフェノール樹脂は１種を使用してもよく、２種以上を混合して使用してもよい。
【００２５】
（Ｂ）成分のフェノール樹脂の軟化点は、加熱溶融による均一混合の観点から、好ましくは５０〜１２０℃、より好ましくは６０〜１１０℃である。
【００２６】
（Ｂ）成分のフェノール樹脂の含有量は、上記（Ａ）成分のエポキシ樹脂が有するエポキシ基数（ａ）に対する（Ｂ）成分のフェノール樹脂が有するフェノール性水酸基数（ｂ）の比（ｂ）／（ａ）が０．３以上１．５以下となる範囲が好ましく、０．５以上１．２以下となる範囲がより好ましい。比（ｂ）／（ａ）が０．３以上であると硬化物の吸水率を低くすることができ、１．５以下であると硬化物の強度が向上する。
【００２７】
また、封止用樹脂組成物中における（Ａ）成分のエポキシ樹脂及び（Ｂ）成分のフェノール樹脂の合計含有量は、好ましくは５〜２０質量％、より好ましくは１０〜１５質量％である。
【００２８】
〔（Ｃ）無機充填材〕
本実施形態で用いられる（Ｃ）成分の無機充填材は、この種の樹脂組成物に一般的に使用されている公知の無機充填材であれば、特に制限されることなく使用することができる。
（Ｃ）成分の無機充填材としては、例えば、溶融シリカ、結晶シリカ、破砕シリカ、合成シリカ、アルミナ、酸化チタン、酸化マグネシウム等の酸化物粉末；水酸化アルミニウム、水酸化マグネシウム等の水酸化物粉末；窒化ホウ素、窒化アルミニウム、窒化ケイ素等の窒化物粉末などが挙げられる。これらの無機充填材は、１種を使用してもよく、２種以上を混合して使用してもよい。
【００２９】
（Ｃ）成分の無機充填材は、本実施形態の封止用樹脂組成物の取り扱い性および成形性を高める観点から、上記例示したなかでもシリカ粉末が好ましく、溶融シリカがより好ましく、球状溶融シリカが特に好ましい。また、溶融シリカと溶融シリカ以外のシリカを併用することもでき、その場合、溶融シリカ以外のシリカの割合はシリカ粉末全体の３０質量％未満とすることが好ましい。
【００３０】
（Ｃ）成分の無機充填材は、平均粒子径が０．５〜４０μｍであることが好ましく、１〜３０μｍであることがより好ましく、１〜２０μｍであることがさらに好ましい。また、（Ｃ）成分の無機充填材の最大粒子径は５５μｍ以下であることがさらに好ましい。平均粒子径が０．５μｍ以上であると、封止用樹脂組成物の流動性および成形性を向上させることができる。一方、平均粒子径が４０μｍ以下であると、封止用樹脂組成物を硬化して得られる成形品の反りが抑制され、寸法精度を向上させることができる。また、最大粒子径が５５μｍ以下であると、封止用樹脂組成物の成形性を向上させることができる。
【００３１】
（Ｃ）成分の無機充填材の含有量は、封止用樹脂組成物全量に対し、７０〜９４質量％の範囲が好ましく、７５〜９０質量％の範囲がより好ましい。含有量が７０質量％以上であると、封止用樹脂組成物の線膨張係数の増大を抑制することができ、当該封止用樹脂組成物を硬化して得られる成形品の寸法精度、耐湿性、機械的強度等を向上させることができる。また、含有量が９５質量％以下であると、封止用樹脂組成物を成形して得られる樹脂シートを割れにくくすることができ、また、封止用樹脂組成物の溶融粘度の増大を抑制し、流動性および成形性を向上させることができる。
【００３２】
〔（Ｄ）硬化促進剤〕
本実施形態で用いられる（Ｄ）成分の硬化促進剤は、（Ａ）成分のエポキシ樹脂と、（Ｂ）成分のフェノール樹脂との硬化反応を促進する成分である。（Ｄ）成分の硬化促進剤は、上記作用を奏するものであれば、特に制限されることなく公知の硬化促進剤を使用することができる。
【００３３】
（Ｄ）成分の硬化促進剤としては、具体的には、２−メチルイミダゾール、２−エチルイミダゾール、２−イソプロピルイミダゾール、２−ウンデシルイミダゾール、１，２−ジメチルイミダゾール、２，４−ジメチルイミダゾール、２−フェニルイミダゾール、２−フェニル−４−メチルイミダゾール、４−メチルイミダゾール、４−エチルイミダゾール、２−フェニル−４−ヒドロキシメチルイミダゾール、２−エチル−４−メチルイミダゾール、１−シアノエチル−２−メチルイミダゾール、２−フェニル−４−メチル−５−ヒドロキシメチルイミダゾール、２−フェニル−４，５−ジヒドロキシメチルイミダゾール、１−ベンジル−２−メチルイミダゾール、１−ベンジル−２−フェニルイミダゾール、１−シアノエチル−２−エチル−４−メチルイミダゾール、１−シアノエチル−２−ウンデシルイミダゾール、１−シアノエチル−２−フェニルイミダゾール等のイミダゾール類；１，８−ジアザビシクロ［５．４．０］ウンデセン−７（ＤＢＵ）、１，５−ジアザビシクロ［４．３．０］ノネン、５，６−ジブチルアミノ−１，８−ジアザビシクロ［５．４．０］ウンデセン−７等のジアザビシクロ化合物及びこれらの塩；トリエチルアミン、トリエチレンジアミン、ベンジルジメチルアミン、α−メチルベンジルジメチルアミン、トリエタノールアミン、ジメチルアミノエタノール、トリス（ジメチルアミノメチル）フェノール等の三級アミン類；トリメチルホスフィン、トリエチルホスフィン、トリブチルホスフィン、ジフェニルホスフィン、トリフェニルホスフィン、トリ（ｐ−メチルフェニル）ホスフィン、トリ（ノニルフェニル）ホスフィン、メチルジフェニルホスフィン、ジブチルフェニルホスフィン、トリシクロヘキシルホスフィン、ビス（ジフェニルホスフィノ）メタン、１，２−ビス（ジフェニルホスフィノ）エタン等の有機ホスフィン化合物などが挙げられる。これらのなかでも、流動性および成形性が良好であるという観点から、イミダゾール類が好ましい。これらの硬化促進剤は１種を使用してもよく、２種以上を混合して使用してもよい。
【００３４】
（Ｄ）成分の硬化促進剤の含有量は、封止用樹脂組成物全量に対し、０．１〜５質量％の範囲が好ましく、０．１〜１質量％の範囲がより好ましい。含有量が０．１質量％以上であると硬化性の促進効果が得られ、５質量％以下であると成形時にワイヤの変形および破損を抑制し、充填性を良好にすることができる。
【００３５】
本実施形態の封止用樹脂組成物には、以上の各成分の他、本実施形態の効果を阻害しない範囲で、この種の樹脂組成物に一般に配合される成分、例えば、カップリング剤；合成ワックス、天然ワックス、高級脂肪酸、高級脂肪酸の金属塩等の離型剤；カーボンブラック、コバルトブルー等の着色剤；シリコーンオイル、シリコーンゴム等の低応力付与剤；ハイドロタルサイト類；イオン捕捉剤などを配合することができる。
【００３６】
カップリング剤としては、エポキシシラン系、アミノシラン系、ウレイドシラン系、ビニルシラン系、アルキルシラン系、有機チタネート系、アルミニウムアルコレート系等のカップリング剤を使用することができる。これらのカップリング剤は１種を使用してもよく、２種以上を混合して使用してもよい。なかでも、成形性、難燃性、硬化性等の観点から、アミノシラン系カップリング剤が好ましく、特に、γ−アミノプロピルトリメトキシシラン、γ−アミノプロピルトリエトキシシラン、γ−アミノプロピルメチルジメトキシシラン、γ−アミノプロピルメチルジエトキシシラン、γ−フェニルアミノプロピルトリメトキシシラン等が好ましい。
【００３７】
カップリング剤の含有量は、封止用樹脂組成物全量に対し、０．０１〜３質量％の範囲が好ましく、０．１〜１質量％の範囲がより好ましい。含有量が０．０１質量％以上であると、封止用樹脂組成物の成形性を向上させることができ、３質量％以下であると封止用樹脂組成物の成形時に発泡が抑えられ、成形品にボイドや表面膨れ等の発生を抑制することができる。
【００３８】
本実施形態の封止用樹脂組成物は、ブロッキングを抑制する観点から、溶剤を含まないことが好ましい。また、当該封止用樹脂組成物が溶剤を含まない場合、半導体素子を封止する際に、溶剤残りによる信頼性低下を招くおそれがなく好ましい。
【００３９】
本実施形態の封止用樹脂組成物中、上記（Ａ）エポキシ樹脂、（Ｂ）フェノール樹脂、（Ｃ）無機充填材、および（Ｄ）硬化促進剤の含有量は、好ましくは８０質量％以上、より好ましくは９０質量％以上、さらに好ましくは９５質量％以上である。
【００４０】
本実施形態の封止用樹脂組成物が鱗片状粉体である場合、当該封止用樹脂組成物の平均粒子径は０．１〜２．０ｍｍであることが好ましく、０．１５〜１．５ｍｍであることがより好ましく、０．２〜１．０ｍｍであることがさらに好ましい。平均粒子径が０．１ｍｍ以上であると圧縮成形装置の中で、封止用樹脂組成物を撒くときに粉が舞いにくくなり、封止材料の充填性を高めることができ、平均粒子径が２．０ｍｍ以下であると封止用樹脂組成物の融け性が向上し、硬化物の外観を良好にすることができる。
【００４１】
また、本実施形態の封止用樹脂組成物がシート状である場合、当該封止用樹脂組成物の厚さは、生産効率の観点から、０．２〜２０ｍｍであることが好ましく、１００〜７００μｍであることがより好ましく、１００〜５００μｍであることがさらに好ましく、２００〜４００μｍであることがよりさらに好ましい。
【００４２】
本実施形態の封止用樹脂組成物は、下記式（１）で表される被覆率を好ましくは７５％以上、より好ましくは８０％以上、さらに好ましくは８５％以上とすることができる。
被覆率（％）＝（樹脂被覆面積／キャビティ面積）×１００・・・式（１）
ここで、被覆率はキャビティ内へ封止用樹脂組成物を供給した時の、当該封止用樹脂組成物により被覆されている面積比率を表し、キャビティ面積は成形金型の底部の有効面積であり、樹脂被覆面積は封止用樹脂組成物によって被覆されている面積を示す。
上記被覆率が８０％以上であると封止用樹脂組成物の溶け性が良好となり、充填性が向上し、硬化物にボイド等の発生を低減することができる。また、ワイヤー流れを十分に低減することができる。
【００４３】
＜封止用樹脂組成物の製造方法１：中間粉体＞
本実施形態の封止用樹脂組成物の製造方法は、（Ａ）エポキシ樹脂と（Ｂ）フェノール樹脂とを混合、加熱溶融し、混合物を得る工程と、前記混合物を平均粒子径２０μｍ以下に粉砕し、粉末を得る工程と、前記粉末に、さらに（Ｃ）無機充填材、（Ｄ）硬化促進剤および必要に応じて配合されるその他の粉体を配合し、エポキシ樹脂の軟化点以下で混合、解砕し、粉体組成物を得る工程とを有することを特徴とする。
本実施形態の封止用樹脂組成物の製造方法では、上記（Ａ）エポキシ樹脂および（Ｂ）フェノール樹脂は、これらを混合し加熱溶融した後、粉砕し平均粒子径２０μｍ以下の粉末とするため、上記（Ｃ）無機充填材および（Ｄ）硬化促進剤と混ざりやすくなる。そのため、これらの成分を混合した後、溶融混練する必要がなく、得られる封止用樹脂組成物中に含まれるアセトン不溶分を少なくすることができ、当該封止用樹脂組成物の硬化物の外観が良好となり、低背化が可能となる。
【００４４】
（混合工程）
本工程では、上記（Ａ）エポキシ樹脂、（Ｂ）フェノール樹脂を混合装置に入れ、加熱溶融して均一になるまで撹拌し、混合物を得る。
上記（Ａ）エポキシ樹脂、（Ｂ）フェノール樹脂は、上記＜封止用樹脂組成物＞の項で説明したものを用いることができる。
上記加熱溶融時の加熱温度は、通常、エポキシ樹脂の軟化温度であり、７０〜１００℃程度である。加熱温度が７０℃以上であるとエポキシ樹脂が溶融状態になりやすく、１００℃以下であるとエポキシ樹脂の自重合を避けることができる。
また、上記加熱溶融は、好ましくは５〜３０分間、より好ましくは１０〜２０分間行う。
【００４５】
（粉砕工程）
本工程では、前記工程で得られた混合物（予備混合物）をバットに流しだし室温（１５〜３５℃）まで冷やした後、当該混合物を粉砕機で粉砕し、平均粒子径２０μｍ以下の粉末とする。
上記混合物の粉砕は、通常の粉砕機を使用することができる。例えば、スピードミル、カッターミル、パワーミル、遊星撹拌ミルを使用することができる。
【００４６】
（混合、解砕工程）
本工程では、前記工程で得られた粉末に、さらに（Ｃ）無機充填材、（Ｄ）硬化促進剤、及び上述した必要に応じて配合される各種成分（粉体）を配合し、エポキシ樹脂の軟化点以下で混合、解砕して、粉体組成物を得る。
上記（Ｃ）無機充填材、（Ｄ）硬化促進剤、及び必要に応じて配合される各種成分は、上記＜封止用樹脂組成物＞の項で説明したものを用いることができる。
また、上記各成分を混合、解砕する手段としては特に限定されず、ミキサー、粉砕機等の公知の手段を用いることができる。ミキサー、粉砕機には、スクリーンが設けられていることが好ましく、上記スクリーンの目開きは、得られる粉体組成物の平均粒子径が好ましくは１０〜１００μｍとなるように、適宜選択される。上記粉体組成物の平均粒子径が１０μｍ以上であると、シート化する後工程でのハンドリングがしやすく、１００μｍ以下であると、シート化する際に粉体組成物が軟化しやすく、シート化がしやすくなる。このような観点から、上記粉体組成物の平均粒子径は、好ましくは１５〜９０μｍ、より好ましくは２０〜８０μｍである。
【００４７】
＜封止用樹脂組成物の製造方法２；シート状封止用樹脂組成物（封止用シート）＞
本実施形態の封止用樹脂組成物の製造方法は、得られる封止用樹脂組成物の形状をシート状とする場合、さらに、前記工程で得られた粉体組成物を用いて厚さが０.２〜２０ｍｍのシート状に成形し、シート状封止用樹脂組成物を得る工程を有する。具体的には、上記粉体組成物を加圧部材間で圧縮してシート状に成形する。より具体的には、上記粉体組成物をロール、熱プレスにより加熱軟化させながら０．２〜２０ｍｍの厚さに圧延する。中でも、熱履歴の増大を抑制する観点から、圧延手段として、ロールを用いることが好ましい。
【００４８】
上記粉体組成物を圧延する際の加熱温度は、好ましくは５０〜９０℃であり、より好ましくは５０℃〜８０℃である。加熱温度が５０℃以上であると圧延しやすくなり、９０℃以下であると硬化反応が適度に進行し、成形性を良好にすることができる。
【００４９】
＜封止用樹脂組成物の製造方法３；鱗片状粉体封止用樹脂組成物（鱗片状粉体封止材）＞
本実施形態の封止用樹脂組成物の製造方法は、得られる封止用樹脂組成物の形状を鱗片状粉体とする場合、さらに、前記工程で得られたシート状封止用樹脂組成物を粉砕して平均粒子径が０．１〜２．０ｍｍの鱗片状粉体封止用樹脂組成物を得る工程を有する。
前記工程で得られたシート状封止用樹脂組成物を冷却した後、適当な大きさに粉砕する。
粉砕用のシートの厚さは好ましくは０．２〜２０ｍｍ、より好ましくは１００〜７００μｍ、さらに好ましくは１００〜５００μｍ、よりさらに好ましくは２００〜４００μｍである。シートの厚さが０．２ｍｍより薄くなると、シートを粉砕した後の封止用樹脂組成物が静電気で粉砕機内に貼り付き、生産効率が下がってしまい、シートの厚さが２０ｍｍよりも厚くなると、粉砕において所定のサイズよりも小さな粉がたくさんできてしまうため、生産効率が下がってしまう。
また、シートの厚さが上記範囲内であると、当該シートを粉砕することで、鱗片状粉体封止用樹脂組成物を得ることができる。また、当該シートを粉砕した際に、ＪＩＳ標準篩（ＪＩＳ  Ｚ８８０１−１：２００６規定）を用いた分級により、公称目開き１００μｍの篩を通過する微粉を生じにくくすることができる。
なお、上記シートの厚さは、例えば、マイクロメーターを用いて当該シートの厚さを５０点測定し、その平均値として求めることができる。
【００５０】
粉砕方法は、特に制限されず、一般的な粉砕機、例えば、スピードミル、カッティングミル、ボールミル、サイクロンミル、ハンマーミル、振動ミル、カッターミル、グラインダーミル等を用いることができる。なかでも、スピードミルが好ましく用いられる。
粉砕物は、その後、篩い分級やエアー分級等によって所定の粒度分布を集合体として、特性を整えて調製することができる。
【００５１】
このようにして得られる鱗片状粉体封止用樹脂組成物の平均粒子径は好ましくは０．１〜２．０ｍｍ、より好ましくは０．１５〜１．５ｍｍ、さらに好ましくは０．２〜１．０ｍｍである。上記平均粒子径が０．１ｍｍより小さくなると、圧縮成形装置の中で、上記封止用樹脂組成物を撒くときに粉が舞い、封止材料の未充填を引き起こし、上記平均粒子径が２．０ｍｍより大きくなると、上記封止用樹脂組成物の融け性が悪くなり、硬化物の外観不良を引き起こしてしまう。
【００５２】
上記鱗片状粉体封止用樹脂組成物は、シート状の封止用樹脂組成物を粉砕したものであるため、平行な一対の平面を有し、当該一対の平面間の距離（以下、厚さともいう）が０．２〜２０ｍｍである平行面含有樹脂組成物である。上記の「平均粒子径」とは厚さ方向を除く幅、長さ方向の長辺の大きさの平均である。ここで、「平行」とは個々の鱗片状粉体封止用樹脂組成物の平均厚みに対する当該封止用樹脂組成物の最大厚みと最小厚みとの差の割合が５％以下であることを意味する。上記封止用樹脂組成物の厚さが０．２ｍｍ未満では静電気の影響を受け凝集しやすくなる。凝集した封止用樹脂組成物は、熱が均一に伝わりにくく溶け性が低下するおそれがある。また、当該封止用樹脂組成物の厚さが２０ｍｍを超えると熱が均一に伝わりにくく溶け性が低下するおそれがある。このような観点から、上記封止用樹脂組成物の厚さは、好ましくは１００〜７００μｍ、より好ましくは１００〜５００μｍ、さらに好ましくは２００〜４００μｍである。
なお、上記封止用樹脂組成物粉の厚さは、例えば、光学顕微鏡（倍率：２００倍）を用いて５０個の封止用樹脂組成物の厚さを測定し、その平均値として求めることができる。
【００５３】
＜半導体装置＞
本実施形態の半導体装置は、上記封止用樹脂組成物を用いて圧縮成形により半導体素子を封止することにより製造することができる。以下、その方法の一例を説明する。
まず、圧縮成形用金型の上型に、半導体素子を実装した基板を供給した後、下型のキャビティ内に上記封止用樹脂組成物を供給する。次に、上型及び下型を所要の型締圧力にて型締めすることにより、下型キャビティで加熱溶融した封止用樹脂組成物に半導体素子を浸漬する。次に、下型キャビティ内の加熱溶融した封止用樹脂組成物をキャビティ底面部材で押圧し、減圧下で、所要の圧力を加えて圧縮成形する。成形条件は、温度１２０℃以上２００℃以下、圧力２ＭＰａ以上２０ＭＰａ以下とすることが好ましい。
【００５４】
このようにして得られる半導体装置は、前述のアセトン不溶分が少なく、融け性の良い封止用樹脂組成物により半導体素子が封止されているので、半導体素子上の樹脂厚さの薄いところでも、封止用樹脂硬化物の外観が良く、半導体装置の半導体素子上の封止材の厚さを好ましくは２００μｍ以下、より好ましくは１８０μｍ以下、さらに好ましくは１５０μｍ以下とすることができる。また、前述のアセトン不溶分が少なく、融け性の良い封止用樹脂組成物を用いることにより、成形時のワイヤ流れ等の発生が抑制され、また、高い信頼性を有する半導体装置とすることができる。
【００５５】
なお、本実施形態の半導体装置において封止される半導体素子は、特に限定されるものではなく、例えば、ＩＣ、ＬＳＩ、ダイオード、サイリスタ、トランジスタ等が例示されるが、ワイヤ流れが生じやすい、封止後の厚さが０．１ｍｍ以上１．５ｍｍ以下となるような半導体装置の場合に、本発明は特に有用である。
【実施例】
【００５６】
次に実施例により、本発明を具体的に説明するが、本発明は、これらの例によってなんら限定されるものではない。
【００５７】
（実施例１）
表１に記載の（Ａ）エポキシ樹脂として、エポキシ樹脂１を混合機に入れて、９０℃で１０分間加熱して軟化させた。そこへ（Ｂ）フェノール樹脂として、フェノール樹脂１、およびフェノール樹脂２を３回に分割して加えて撹拌し、混合物（予備混合物）を製造した。予備混合物をバットに取り出して室温（２５℃）まで冷やした後、当該予備混合物をスピードミルで粉砕して平均粒子径が１４μｍの粉体とした。粉砕した予備混合物、（Ｃ）無機充填材として、溶融シリカ１および溶融シリカ２、（Ｄ）硬化促進剤として、イミダゾール、その他添加剤として、着色材およびカップリング剤をヘンシェルミキサーで混合して平均粒子径２７μｍの粉体組成物を製造した。
次いで、表面温度が５５℃の圧延ロールを用いて上記粉体組成物をシート化して厚さ０．３ｍｍにした。得られたシート状の封止用樹脂組成物をスピードミルで粉砕して平均粒子径が０．８ｍｍで鱗片状粉体である実施例１の封止用樹脂組成物を製造した。
【００５８】
なお、上記平均粒子径は、レーザー回折式粒度分布測定装置（（株）堀場製作所製、型番：ＬＡ−９１０）を用いて測定された粒度分布において積算体積が５０％になる粒子径（ｄ５０）から求めた。また、上記シート状の封止用樹脂組成物の厚さは、走査型電子顕微鏡（（株）日立製作所製、型番：Ｓ−２１５０）を用いて当該シートの厚さを１０点測定し、その平均値として求めた。
【００５９】
（実施例２）
シート状の封止用樹脂組成物の厚さを１．０ｍｍにしたこと以外は実施例１と同様にして平均粒子径が１．０ｍｍである実施例２の封止用樹脂組成物を製造した。
【００６０】
（比較例１）
実施例１において、圧延ロールの代わりに二軸押出機を使用し、樹脂温度９５℃で平均粒子径３０μｍの粉体組成物を製造し、当該粉体組成物をシート化したこと以外は、実施例１と同様にして比較例１の封止用樹脂組成物を製造した。
【００６１】
（比較例２）
実施例１において、圧延ロールの表面温度を９５℃にしたこと以外は、実施例１と同様にして比較例２の封止用樹脂組成物を製造した。
【００６２】
（比較例３）
実施例１において、予備混合物の平均粒子径および粉体組成物の平均粒子径をいずれも１００μｍにしたこと以外は、実施例１と同様にして比較例３の封止用樹脂組成物を製造した。
【００６３】
（比較例４）
表１に記載の配合量の各成分をヘンシェルミキサーで混合して粉体組成物を製造した。次いで、二軸押出機を使用して樹脂温度９５℃で加熱混練して封止用樹脂組成物を製造した。得られた封止用樹脂組成物をスピードミルで平均粒子径１０００μｍの粉体とした。
次いで、表面温度が５５℃の圧延ロールを用いて上記の封止用樹脂組成物をシート化して厚さ０．３ｍｍにした。得られたシート状の封止用樹脂組成物をスピードミルで粉砕して平均粒子径が０．８ｍｍである比較例４の封止用樹脂組成物を製造した。
【００６４】
封止用樹脂組成物の調製に使用した表１に記載の各成分の詳細は以下のとおりである。
【００６５】
（Ａ）エポキシ樹脂
・エポキシ樹脂１：ＮＣ−３０００（日本化薬（株）製、商品名；エポキシ当量：２７３、軟化点：５８℃）
【００６６】
（Ｂ）フェノール樹脂
・フェノール樹脂１：ＭＥＨ−７８００Ｍ（明和化成（株）製、商品名；水酸基当量：１７５、軟化点：８５℃）
・フェノール樹脂２：ＢＲＧ−５５７（昭和電工（株）製、商品名；水酸基当量：１０４、軟化点：８０℃）
【００６７】
（Ｃ）無機充填材
・溶融シリカ１：ＭＳＲ−８０３０（（株）龍森製、商品名；平均粒子径：１２μｍ）
・溶融シリカ２：ＳＣ−４５００ＳＱ（（株）アドマテックス製、商品名；平均粒子径：１μｍ）
【００６８】
（Ｄ）硬化促進剤
・イミダゾール：２Ｐ４ＭＨＺ（四国化成（株）製、商品名）
【００６９】
（その他添加剤）
・シランカップリング剤：Ｚ−６８８３（東レ・ダウコーニング（株）製、商品名；γ−フェニルアミノプロピルトリメトキシシラン）
・着色剤：ＭＡ−６００（三菱ケミカル（株）製、商品名；カーボンブラック）
【００７０】
【表１】
2020139070.tif 000002
【００７１】
また、上記各実施例及び各比較例で得られた封止用樹脂組成物及び半導体装置（製品）について、以下に示す方法で各種特性を評価した。その結果を表２に示した。
【００７２】
＜評価項目＞
（１）アセトン不溶分（成形性）
アセトン２００ｍＬに各実施例及び比較例で得られた封止用樹脂組成物１００ｇを常温（２５℃）で２０分振とう溶解した。次いで、ＪＩＳ標準篩を用いてろ過し、公称目開き１００μｍ篩に残ったアセトン不溶分の重量を測定した。
【００７３】
（２）被覆率（充填性）
ＴＯＷＡ（株）製、圧縮成形機  ＰＭＣ１０４０−Ｄを用い、６６ｍｍ×２３２ｍｍのキャビティ内に実施例及び比較例の封止用樹脂組成物３ｇ（封止後素子上の樹脂厚み１００μｍ相当）を０．３ｇ／ｓの速度で供給し、封止用樹脂組成物表面を上部からキャビティ底面に向けデジタルカメラで撮影し画像化した。得られた画像を二値化し、封止用樹脂組成物の面積を計測し、被覆率を下記式（１）により算出した。
被覆率（％）＝（樹脂被覆面積／キャビティ面積）×１００・・・式（１）
ここで、被覆率はキャビティ内へ封止用樹脂組成物を供給した時の、当該封止用樹脂組成物により被覆されている面積比率を表し、キャビティ面積は成形金型の底部の有効面積であり、樹脂被覆面積は封止用樹脂組成物によって被覆されている面積を示す。
【００７４】
（３）硬化物外観
ＴＯＷＡ（株）製、圧縮成形機  ＰＭＣ１０４０−Ｄを用い、６６ｍｍ×２３２ｍｍのキャビティ内に実施例及び比較例の封止用樹脂組成物３ｇ（封止後素子上の樹脂厚み１００μｍ相当）を０．３ｇ／ｓの速度で供給し、金型温度１７５℃、成形圧力５．０ＭＰａ、硬化時間２分間で圧縮成形した後、得られた成形品の外観を目視で確認した。硬化物表面に突起物がなく、流動跡がない状態のものを「Ａ」、硬化物表面に突起物、流動跡、およびボイドのうち少なくとも１つが見られたものを「Ｃ」と評価した。
【００７５】
【表２】
2020139070.tif 000003
【００７６】
表２から明らかなように、（Ａ）エポキシ樹脂と（Ｂ）フェノール樹脂とが混合加熱溶融後粉砕されてなる平均粒子径２０μｍ以下の粉末を用いた実施例１及び２の封止用樹脂組成物は、アセトン不溶分が少ないため成形時の半導体素子上の外観が良好であると考えられる。また、実施例１では、０．３ｍｍまで薄いシートにしてから粉砕したため、融け性が良好で、被覆率が９２％と高いことがわかる。一方、実施例２では、シートの厚さを実施例１よりも厚い１．０ｍｍとしたため、被覆率が８５％と実施例１よりも低くなっている。また、比較例１では、圧延ロールの代わりに二軸押出機を使用し、樹脂温度を９５℃としたため、熱履歴が大きくなり、実施例１に比べてアセトン不溶分が増えている。比較例２では、圧延時のロール表面温度を９５℃と実施例１よりも高くしたことにより、実施例１に比べてアセトン不溶分が増えている。比較例３では、（Ａ）エポキシ樹脂と（Ｂ）フェノール樹脂とが混合加熱溶融後粉砕されてなる粉末の平均粒子径が１００μｍと大きいものを用いたことにより、粉体組成物の平均粒子径も１００μｍと大きくなっている。元々の粒子サイズが大きいため、薄いシート状に加工したものでも、融け性が悪く、硬化物表面の外観が悪いことがわかる。また、封止材料を製造する一般的な方法で製造した封止用樹脂組成物を用いた比較例４では、アセトン不溶分が多く、被覆率が低いことから、融け性が劣っていることがわかる。
【産業上の利用可能性】
【００７７】
本発明の封止用樹脂組成物は、アセトン不溶分が少なく、融け性に優れているため、半導体素子上の封止材料の厚さが薄くなっても外観不良を引き起こすことがないため圧縮封止材料として好適である。したがって、封止樹脂厚が薄く、また、長くかつ細いワイヤによって接続された半導体素子の封止材料として有用であり、信頼性の高い樹脂封止型半導体装置を製造することができる。